Brevet FR2635758A1 — publié le 19900302

EMBALLAGE OU RECIPIENT EN TERRE CUITE BROYEE STABLISIE PAR UNE RESINE POLYMERE THERMOPLASTIQUE La présente invention a pour objet un récipient ou un emballage alimentaire ou autre, constitué par un agrégat de terres cuites broyées stabilise par un polymère thermoplastique. Le but de l'invention est de concevoir un emballage pouvant etre produit en grande série, capable par son aspect de se substituer au récipient en terre cuite, grés ou céramique traditionnels, trop fragiles, trop lourds et trop chers pour etre utilisés pour le conditionnement des produits courants. Les agregats servant de charge aux polymères peuvent etre avantageusement constitués des sous-produits ou des déchets des industries mettant en oeuvre les argiles, les céramiques, les grés et en règle générale, tous les produits qui doivent leur durcissement a la cuisson du kaolin qu'ils contiennent. Les polymères thermoplastiques peuvent etre selon la nature du produit conditionné des polymères perméables ou imperméables aux gaz. Il peut s'agir, par exemple pour des emballages alimentaires de polyoléfines comme le polyéthylène haute ou basse densité, le polybuténe ou le polypropylène. Les déchets utilises subissent un concassage, un broyage puis un calibrage déterminé en fonction de la nature et du pourcentage de polymère, de l'état de surface souhaité et du type de produits conditionnes, Pour obtenir un aspect plus proche des céramiques traditionnelles nous pouvons composer un agrégat constitué de granulats de plusieurs terres cuites de couleurs différentes. Par exemple, pour se rapprocher de l'esthétique du grés, nous pouvons utiliser un agrégat composé de - 50 % de terre cuite "rouge" broyée a une granulométrie inférieure à 160 micromètres. - 30 % de terre cuite "beige" broyée a une granulométrie d'environ 300 micromètres. - 15 % de terre cuite "marron" broyée a une granulométrie d'environ 600 micrométres. - 5 X de porcelaine broyée à une granulométrie d'environ 800 micromètres. Le choix de granulats d'une granulométrie supérieure a 500 micromètres nous oblige à avoir une épaisseur de la paroi supérieure à celle des autres récipients en polymères thermoplastiques courants. Pour avoir une très bonne étanchéité, notamment aux gaz, il est possible de réaliser une deuxième couche intérieure d'une épaisseur comprise entre 50 et 400 micromètres constituée du même polymèré que celui utilisé pour la couche principale afin de supprimer les phénomènes d'incompatibilité qui peuvent exister lorsque les deux couches sont de polymères différents, ce qui nécessiterait la présence d'une couche adhésive. Dans le cas d'un emballage ou d'un récipient à 2 couches, la pièce peut etre obtenue par le procédé de coextrusion-soufflage. Dans le cas ou le récipient est constitué d'une seule couche, il est mis en oeuvre en utilisant les différentes techniques de moulage des produits thermoplastiques courants, en fonction de la nature et du type d'emballage a réaliser. la proportion de terre cuite broyée est entre 30 g et 90 X par rapport au poids total terre + polymère, et en ce que par rapport au poids de charge, la terre cuite broyée est formée d'environ 45 X de particules de granulometrie inférieure ou égale a 160 micromètres, d'environ 35 X de particules de granulométrie d'environ 300 micrometres, d'environ 15 % de particules de granulométrie d'environ 600 micromètres et d'environ 5 % de particules de granulométrie d'environ 800 micromètres. REVENDICATIONS 1 - Emballage ou récipient caracterise en ce que sa paroi est constituée par de la terre cuite broyée, stabilisée par une résine polymère thermoplastique. 2 - Emballage ou récipient selon la revendication 1 caractérisé en ce qu'au moins 95 de la terre cuite broyée présente une granulométrie inférieure ou égale à 800 micromètres. 3 - Emballage ou récipient selon l'une des revendications 1 et 2 caractérisé en ce que la proportion de terre cuite broyée est entre 30 % et 90 % par rapport au poids total terre + polymère, et en ce que par rapport au poids de charge, la terre cuite broyée est formée d'environ 45 % de particules de granulométrie inférieure ou égale à 160 micromètres, d'environ 35 % de particules de granulométrie d'environ 300 micrometres, d'environ 15 % de particules de granulométrie d'environ 600 mîcrométres et d'environ 5 % de particules de granulométrie d'environ 800 micromètres. 4 - Emballage ou récipient selon l'une des revendications 1 à 3 caractérisé en ce que le polymère est choisi dans le groupe constitué par le polyéthylène haute et basse densite, le polypropylène ou le polybuténe. 5 - Emballage ou récipient selon l'une des revendications 1 à 4 caractérisé en ce que sa paroi intérieure est constituée d'une deuxième couche du même polymère que la couche principale et d'une épaisseur comprise entre 50 et 400 micromètres. 6 c Emballage ou récipient selon l'une des revendications 1 à 5 caractérisé en ce qu'il a été réalisé par les différents modes de mise en oeuvre utilisés pour les polymères thermoplastiques notamment par extrusion soufflage,